(57)【要約】【課題】本発明の目的は、十分な機械的強度および耐スポーリング性を確保すると同時に、優れた耐水和性および耐食性を有するスライドプレート耐火物を提供することにある。【解決手段】本発明のスライドプレート耐火物は、耐火骨材およびカーボン質原料からなる耐火材料、およびアルミニウム−クロム−シリコン系金属添加物を含有してなることを特徴とする。【選択図】なし【特許請求の範囲】
【請求項１】
耐火骨材およびカーボン質原料からなる耐火材料、およびアルミニウム−クロム−シリコン系金属添加物を含有してなることを特徴とするスライドプレート耐火物。
【請求項２】
アルミニウム−クロム系金属添加物の組成が、クロムの質量割合を「ａ」、アルミニウムの質量割合を「ｂ」、シリコンの質量割合を「ｃ」とし、クロムの質量割合、アルミニウムの質量割合およびシリコンの質量割合の合計を１００、すなわち、ａ＋ｂ＋ｃ＝１００とした時、ａ／ｂが０．１〜５．０の範囲内にあり、且つｃ／（ａ＋ｂ）が０．１〜２．０の範囲内にある、請求項１記載のスライドプレート耐火物。
【請求項３】
アルミニウム−クロム−シリコン系金属添加物の粒度が、１８０μｍ以下である、請求項１または２記載のスライドプレート耐火物。
【請求項４】
アルミニウム−クロム−シリコン系金属添加物の含有量が、耐火材料１００質量％に対して外掛けで１〜１５質量％の範囲内である、請求項１ないし３のいずれか１項記載のスライドプレート耐火物。
【発明の詳細な説明】
【技術分野】
【０００１】
本発明は、鉄鋼製錬工程における溶鋼の流量制御に用いられるスライドプレート耐火物に関するものである。
【背景技術】
【０００２】
鉄鋼の製錬において、溶鋼の流量を制御するためにスライドプレート耐火物が一般的に使われている。内孔を設けたスライドプレート耐火物を２枚または３枚重ね合わせ、拘束され、しかも面圧が付加されているスライドプレート耐火物を摺動させて孔の開度を調節することにより、取鍋やタンデイッシュなどの容器から排出される溶鋼の流量を制御することができる。このような厳しい条件で使われるスライドプレート耐火物は、拘束・面圧付加に耐える機械的強度、受鋼時の急激な熱衝撃に抵抗できる耐スポーリング性および溶鋼の侵食に対する耐食性などをすべて具備しなければならない。
【０００３】
まず、スライドプレート耐火物の耐スポーリング性を確保するためには、スライドプレート耐火物にカーボンを含有させることが一般的である。すなわち、スライドプレート耐火物を構成する耐火材料として、カーボン含有耐火物が一般的に使われている。ここで、骨材原料には、アルミナ、スピネル、マグネシアやジルコニア、特に、アルミナが用いられている。ここで、骨材材料およびカーボンのみからなる耐火材料は、原料粒子間の結合がカーボンボンドのみで形成されているため、スライドプレート耐火物の強度が低く、また、スライドプレート耐火物中のカーボンが雰囲気中の酸素に酸化されやすいという欠点がある。これに対応して、金属アルミニウムの添加が非常に有効であることが知られている。金属アルミニウムの添加により、アルミニウムが雰囲気中の酸素を取り込みカーボンの酸化を防止すると同時に、生成するアルミナがセラミックスボンドとなり、スライドプレート耐火物の強度を向上させることができる。
【０００４】
しかしながら、金属アルミニウムの添加は別の問題をもたらす。すなわち、添加される金属アルミニウムは雰囲気中の酸素だけでなく、カーボンとも反応して炭化アルミニウムが生成する。炭化アルミニウムは水分と反応しやすく、水和しやすい性質をもつ。したがって、金属アルミニウム単独添加のスライドプレート耐火物は、耐水和性が低い。スライドプレート耐火物内で水和が発生すると、プレートは亀裂が生じ、さらに崩壊してしまい、使用または再利用が不能となる。
【０００５】
金属アルミニウム添加スライドプレート耐火物における炭化アルミニウムの生成を抑制し、スライドプレート耐火物の耐水和性を向上させるために、金属アルミニウムの代わりに金属アルミニウムとシリコンを併用する対策が実際に取られている。また、種々の提案もなされている。
【０００６】
例えば、特許文献１には、アルミナ質耐火骨材及びカーボン含有原料を炭素含量として１〜１０質量％よりなる耐火性原料に対して外掛けで１〜１５質量％のＡｌ−Ｓｉ合金を含有してなり、１０００℃を超え、１５００℃までの温度範囲で焼成処理されていることを特徴とするアルミナ−カーボン質スライドゲートプレートが開示されている。
また、特許文献２には、耐火性原料、フェノール系レジン及び球状のアトマイズ粉からなるアルミニウム粉末の配合物を混練、成形した後、５５０〜６５０℃の温度で加熱処理することを特徴とするスライドゲート用プレートの製造方法が開示されている。
さらに、特許文献３には、（Ａ）一種もしくは二種以上の耐火性無機材料から成る耐火物骨材が７３重量％以上、９６重量％以下、（Ｂ）ファイバー状金属アルミニウムが０．１重量％以上、０．５重量％以下、（Ｃ）フレーク状の金属アルミニウム粉末が、１重量％以上、５重量％以下、（Ｄ）炭素質粉末が２重量％以上、１０重量％以下、（Ｅ）金属シリコン粉末が０．１重量％以上、５重量％以下の原料から成る混合物１００重量％に対して、バインダーとして、外配で熱硬化性樹脂を３重量％以上、１０重量％以下添加し、混練、成型、焼成して得られた焼成耐火物より成ることを特徴とするスライドゲート用プレートが開示されている。
また、特許文献４には、アルミナを主成分とする耐火性骨材、炭素粉末及び金属アルミニウム粉末を含む耐火材料１００重量部に対し、少なくとも１種類以上の熱硬化性樹脂１〜１０重量部と，窒化硼素０．３〜６重量部を外掛けで添加してなるスライディングノズル用不焼成れんがが開示されている。
さらに、特許文献５には、ＭｇＯ含量が３０〜７０重量％、Ａｌ２Ｏ３＋ＭｇＯの合計量が９５重量％以上のマグネシア・アルミナ質スピネル原料５〜２５重量％、Ａｌ２Ｏ３含量が８０重量％以上のアルミナ原料６０〜８５重量％、カーボン質原料３〜１５重量％、金属アルミニウム粉１〜６重量％及び金属シリコン、炭化硼素、炭化珪素及び窒化珪素からなる群から選択される１種または２種以上を１０重量％以下含有してなることを特徴とするスライドバルブプレートれんがが開示されている。
また、特許文献６には、耐火性無機材料および炭素質原料と、アルミニウム−マグネシウム合金及びアルミニウムの内の少なくとも１種と、有機質結合剤と、有機アルミニウム化合物０．１〜５重量％からなることを特徴とする不焼成スライディングノズル用プレート耐火物が開示されている。
【先行技術文献】
【特許文献】
【０００７】
【特許文献１】特開２０１２−１９２４３０号公報
【特許文献２】特開２０００−９４１２１号公報
【特許文献３】特開平１１−１９９３１３号公報
【特許文献４】特開２００２−３０８６７６号公報
【特許文献５】特開平５−１０５５０６号公報
【特許文献６】特開２００４−８２１２５号公報
【発明の概要】
【発明が解決しようとする課題】
【０００８】
しかしながら、上述のような対策および提案には、まだ多くの問題が残っている。例えば、特許文献１に開示されているように、アルミナ−シリコン合金を使用することによって、炭化アルミニウムの生成量をある程度減少させ、それによってスライドプレート耐火物の耐水和性を向上させることができるが、使用現場の湿度が高い場合やスライドプレート耐火物を長期間保管する場合には、スライドプレート耐火物の耐水和性は不十分なものとなる。
さらに、金属シリコンは、スライドプレート耐火物の使用中にシリカへ変化するため、溶鋼、特に、カルシウム処理鋼、高酸素鋼や高マンガン鋼などの鋼種に対するスライドプレート耐火物の耐食性は大幅に低下する。この理由は、これらの鋼種に対するシリカの耐食性は極めて低く、また、生成するシリカは、主として、気孔率が大きく、溶損が生じやすいスライドプレート耐火物組織のマトリックスの部分に存在するためである。
また、特許文献２に開示されているような球状のアルミニウム粉末の使用によって、アルミニウム粉末とカーボンの接触面積が小さくなり、炭化アルミニウムの生成量をある程度抑制することができるが、炭化アルミニウム生成の抑制効果は限定的である。
さらに、特許文献３では、ファイバー状およびフレーク状の金属アルミニウムと、金属シリコンを併用するものであるが、アルミナ−シリコン合金を使用する場合と同様にスライドプレート耐火物の耐水和性が不十分であり、また、金属シリコンに起因するスライドプレート耐火物の耐食性が低下する問題がある。
また、特許文献４では、金属アルミニウムと窒化硼素を併用し、金属アルミニウムと窒化硼素の反応によって窒化アルミニウムを生成させ、その結果として、炭化アルミニウムは生成せず、スライドプレート耐火物の耐水和性を向上させることができるとしている。しかしながら、アルミニウムと窒化硼素の反応によって最終的にはスライドプレート耐火物の耐食性を低下させる酸化硼素も生成する。また、金属アルミニウムを窒化アルミニウムに変化させるには、多量の窒化硼素の添加が必要となり、それに伴って、酸化硼素も多量に生成し、スライドプレート耐火物の耐食性が大幅に低下するという問題点がある。
さらに、特許文献５は、金属アルミニウムおよび金属シリコンの他、炭化硼素、炭化珪素や窒化珪素からなる群から選択される１種または２種以上を併用するものであるが、上記と同様に、金属シリコンや炭化硼素、窒化硼素に起源するシリカおよび酸化硼素によりスライドプレート耐火物の耐食性が大幅に低下するという問題点がある。
また、特許文献６は、アルミニウム−マグネシウム合金またはアルミニウムを用いたものであるが、アルミニウム−マグネシウム合金を配合する場合においても、マグネシウムの存在は炭化アルミニウムの生成を阻止できない。また、マグネシウムの蒸気圧が非常に高く、高温でマグネシウムの蒸発によるスライドプレート耐火物組織の崩壊が生じやすいという問題点がある。
【０００９】
したがって、本発明の目的は、十分な機械的強度および耐スポーリング性を確保すると同時に、優れた耐水和性および耐食性を有するスライドプレート耐火物を提供することにある。
【課題を解決するための手段】
【００１０】
本発明者らは、スライドプレート耐火物により適した金属系添加物を見出すため、種々検討の結果、アルミニウム−クロム−シリコン系金属添加物が有用であることを見出した。
アルミニウム−クロム−シリコン系金属添加物を配合したスライドプレート耐火物は、８００〜１５００℃の高温で焼成したものでも、耐水和性が非常に高かった。また、還元雰囲気中で焼成したスライドプレート耐火物の微組織を調べたところ、その中にアルミニウム、クロム、シリコンおよびカーボンから構成される相（以下、「アルミニウム−クロム−シリコン−カーボン系複合炭化物」と称する）および少量のアルミナが生成するが、炭化アルミニウムは生成しないことが判明した。炭化物の水和テストにおいて、炭化アルミニウムが速やかに水和したが、アルミニウム−クロム−シリコン−カーボン系複合炭化物はまったく水和しなかった。これが、アルミニウム−クロム−シリコン系金属添加物を配合したスライドプレート耐火物の耐水和性が高かった理由であると考えられる。
【００１１】
また、アルミニウム−クロム−シリコン-カーボン系複合炭化物は、炭化アルミニウム（Ａｌ４Ｃ３）より熱力学的に安定なため、アルミニウム−クロム−シリコン−カーボン系複合炭化物の生成によって炭化アルミニウムの生成を抑制できるものと推定される。なお、金属系添加物として、アルミニウム−シリコン系合金を配合しても、炭化アルミニウムの生成を完全に抑制することはできない。
【００１２】
さらに、アルミニウム−クロム−シリコン系金属添加物を含有するスライドプレート耐火物は、溶鋼に対する耐食性も非常に高いものであった。この理由については、以下の３つのことが推定される。第一に、アルミニウム−クロム−シリコン−カーボン系複合炭化物の生成によって、アルミナなどの骨材とカーボンの反応が進行し難くなり、これに起因するスライドプレート耐火物組織の脆化は起こり難くなることである。第二に、アルミニウム−クロム−シリコン−カーボン系複合炭化物の存在により、溶鋼中の溶融介在物スラグのスライドプレート耐火物内部への侵入が起こり難くなることである。また、通常、溶融介在物スラグが耐火物の内部へ侵入すると、溶融介在物スラグによる耐火物の溶損が速くなる。第三に、アルミニウム−クロム−シリコン−カーボン系複合炭化物は、酸化物に比べてと溶融スラグの濡れ速度が小さく、また、アルミニウム−クロム−シリコン−カーボン系複合炭化物から生成する酸化クロムはアルミナ、シリカなどの他の酸化物に比べて溶融介在物スラグに対する耐食性が高いことが考えられる。
本発明者らは、以上得られた知見を基に本発明を完成した。
【００１３】
すなわち、本発明は、耐火骨材およびカーボン質原料からなる耐火材料、およびアルミニウム−クロム−シリコン系金属添加物を含有してなることを特徴とするスライドプレート耐火物を提供することにある。
【００１４】
また、本発明のスライドプレート耐火物は、前記アルミニウム−クロム−シリコン系金属添加物の組成が、クロムの質量割合を「ａ」、アルミニウムの質量割合を「ｂ」、シリコンの質量割合を「ｃ」とし、クロムの質量割合、アルミニウムの質量割合およびシリコンの質量割合の合計を１００、すなわち、ａ＋ｂ＋ｃ＝１００とした時、ａ／ｂが０．１〜５．０の範囲内にあり、且つｃ／（ａ＋ｂ）が０．１〜２．０の範囲内にあることを特徴とする。
【００１５】
さらに、本発明のスライドプレート耐火物は、前記アルミニウム−クロム−シリコン系金属添加物の粒度が、１８０μｍ以下であることを特徴とする。
【００１６】
また、本発明のスライドプレート耐火物は、前記アルミニウム−クロム−シリコン系金属添加物の含有量が、前記耐火材料１００質量％に対して外掛けで１〜１５質量％の範囲内であることを特徴とする。
【発明の効果】
【００１７】
本発明のスライドプレート耐火物は、十分な機械的強度および耐スポーリング性だけでなく、優れた耐水和性および耐食性を有する。
【発明を実施するための形態】
【００１８】
本発明のスライドプレート耐火物は、耐火骨材およびカーボン質原料からなる耐火材料、およびアルミニウム−クロム−シリコン系金属添加物を含有してなるところに特徴がある。アルミニウム−クロム−シリカ系金属添加物を含有することによって、スライドプレート耐火物は十分な機械的強度を有し、また、カーボンの酸化が防止されると同時に、優れた耐水和性および耐食性を具備したものとなる。
【００１９】
従来の金属アルミニウムを含むスライドプレート耐火物においては、高温で水和しやすい炭化アルミニウムが生成するので、耐水和性に劣り、また、カルシウム処理鋼などの鋼種に対する耐食性が不十分なものとなり、さらに、アルミニウム−シリコン合金を含むスライドプレート耐火物もまたカルシウム処理鋼などの鋼種に対する耐食性が劣り、また、耐水和性も不十分なものとなるが、アルミニウム−クロム−シリコン系金属添加物を含むスライドプレート耐火物は、高温で水和しないアルミニウム−クロム−シリコン−カーボン系複合炭化物が生成し、水和しやすい炭化アルミニウムは生成しないので、耐水和性も非常に優れたものとなる。
【００２０】
また、アルミニウム−クロム−シリコン−カーボン系複合炭化物の生成により、アルミナなどの耐火骨材とカーボン質原料の反応が進行し難くなり、耐火骨材とカーボン質原料の反応に起因するスライドプレート耐火物組織の脆化は起こり難くなる。さらに、アルミニウム−クロム−シリコン−カーボン系複合炭化物の存在により、溶鋼中の溶融介在物スラグのスライドプレート耐火物内部への侵入が起こり難くなる。なお、アルミニウム−クロム−シリコン−カーボン系複合炭化物から生成する酸化クロムは、アルミナ、シリカなどの他の酸化物に比べて溶融介在物スラグに対する耐食性が高い。これらのことによって、アルミニウム−クロム−シリコン系金属添加物を含むスライドプレート耐火物は優れた耐食性をも示す。
【００２１】
このアルミニウム−クロム−シリコン−カーボン系複合炭化物は、スライドプレート耐火物の焼成中に生成するが、スライドプレート耐火物使用前の予熱および使用中にも生成する。
【００２２】
本発明のスライドプレート耐火物に使用するアルミニウム−クロム−シリコン系金属添加物の組成は、クロムの質量割合を「ａ」、アルミニウムの質量割合を「ｂ」、シリコンの質量割合を「ｃ」とし、クロムの質量割合、アルミニウムの質量割合およびシリコンの質量割合の合計を１００、すなわち、ａ＋ｂ＋ｃ＝１００とした時、ａ／ｂが０．１〜５．０、好ましくは０．２〜３．０の範囲内にあり、且つｃ／（ａ＋ｂ）が０．１〜２．０、好ましくは０．２〜１．５の範囲内にある。
【００２３】
ここで、ａ／ｂが０．１未満であると、クロムの含有量が低くすぎて、耐水和性および耐食性に劣ることがあるために好ましくない。また、ａ／ｂが５．０を超えると、アルミニウムの含有量が低すぎて、スライドプレート耐火物の機械的強度およびカーボンの酸化防止効果が劣ることがあるために好ましくない。さらに、ｃ／（ａ＋ｂ）が０．１未満であると、シリコンの含有量が低すぎて、スライドプレート耐火物の耐水和性および機械的強度が劣ることがあるために好ましくない。また、ｃ／（ａ＋ｂ）が２．０を超えると、シリコンの含有量が高すぎて、スライドプレート耐火物の耐食性が劣ることがあるために好ましくない。
【００２４】
なお、ａ／ｂが０．１〜５．０、且つｃ／（ａ＋ｂ）が０．１〜２．０の範囲内にあれば、クロム、シリコンの含有量が低いアルミニウム−クロム−シリコン系金属添加物を使用しても、炭化アルミニウムは生成しない。
【００２５】
ここで、本明細書に記載する「アルミニウム−クロム−シリコン系金属添加物」は、アルミニウム−クロム−シリコン系合金；アルミニウム−クロム−シリコン系合金と、金属アルミニウム、金属クロムおよび金属シリコンの群からなる２種から構成される合金の併用；アルミニウム−クロム−シリコン系合金と、金属アルミニウム、金属クロムおよび／または金属シリコンの併用；金属アルミニウム、金属クロムおよび金属シリコンの併用；金属アルミニウム、金属クロムおよび金属シリコンの群からなる２種から構成される合金と、金属アルミニウム、金属クロムおよび／または金属シリコンの併用などの形態のものを包含するものとする。
【００２６】
具体的には、アルミニウム−クロム−シリコン系金属添加物は、アルミニウム−クロム−シリコン系合金単独；金属アルミニウム、金属クロムおよび金属シリコンの併用；アルミニウム−クロム−シリコン系合金、アルミニウム−クロム合金、クロム−シリコン合金、シリコン−アルミニウム合金および／または金属アルミニウム、金属クロム、金属シリコンの組合せ等で使用することができる。なお、スライドプレート耐火物において、耐火骨材および炭素質原料からなる耐火材料に、金属アルミニウム、金属クロムおよび金属シリコンの粉体は、均一に混合されるので、スライドプレート耐火物の焼成または使用中に互いに反応して合金の場合と同様に、水和しないアルミニウム−クロム−シリコン−カーボン系複合炭化物が生成し、水和しやすい炭化アルミニウムは生成しない。
【００２７】
アルミニウム−クロム−シリコン系金属添加物の粒度は１８０μｍ以下、好ましくは１５０μｍ以下の範囲内である。アルミニウム−クロム−シリコン系金属添加物の粒度が１８０μｍを超えると、スライドプレート耐火物の成形時の充填性が悪くなる傾向がある。また、粒度が１８０μｍを超えると、アルミニウム−クロム−シリコン系金属添加物の比表面積が小さくなり、それに伴って反応性が低下するため、高温のスライドプレート耐火物において、アルミニウム−クロム−シリコン−カーボン系複合炭化物の生成が遅くなる傾向があり、これらの要因により、スライドプレート耐火物の耐水和性および耐食性が低下することがある。なお、本明細書に記載する「アルミニウム−クロム−シリコン系金属添加物」は、ＪＩＳ  Ｚ  ８８０１−１：試験用ふるい−第１部：金属製網ふるいによって、篩分けた粒度である。
【００２８】
本発明のスライドプレート耐火物におけるアルミニウム−クロム−シリコン系金属添加物の含有量は、耐火骨材およびカーボン質原料１００質量％に対して外掛けで１〜１５質量％、好ましくは２〜１０質量％の範囲内である。アルミニウム−クロム系合金の含有量が１質量％未満であると、含有量が低くすぎて、スライドプレート耐火物の機械的強度、カーボン酸化防止効果および耐食性が不足する傾向にある。また、アルミニウム−クロム−シリコン系金属添加物の含有量が１５質量％を超えると、高温で発生するアルミニウム−クロム−シリコン系複合炭化物への変化に起因する組織の体積変化が大きすぎ、スライドプレート耐火物が崩壊することがある。
【００２９】
なお、本発明のスライドプレート耐火物は、アルミニウム、クロムおよびシリコン以外のその他金属成分を含むことができる。但し、その他金属成分は、その質量合計とアルミニウム−クロム−シリコン系金属添加物の質量との比が０．２以下、好ましくは０．１以下の範囲内で存在することができる。その他金属成分の質量合計とアルミニウム−クロム−シリコン系金属添加物の質量との比が０．２を超えると、アルミニウム−クロム−シリコン系金属添加物の添加効果が小さくなり、プレートの機械的強度、カーボン酸化防止効果、耐食性および耐水和性が劣ることがある。適宜含有することができる成分としては、Ｆｅ、Ｍｎ、Ｍｇ、Ｃａ、Ｔｉ、Ｖ、Ｎｉ、Ｃｕ、Ｚｒ、Ｃｅ、Ｌａ、Ｃｏ、Ｚｎ、Ｎｂなど中の１種または２種以上の組合せが挙げられる。
【００３０】
次に、本発明のスライドプレート耐火物の耐火材料を構成する耐火骨材は、特に限定されるものではなく、例えば、慣用の原料であるアルミナ、マグネシア、ジルコニア、アルミナ−ジルコニア、ジルコニア−ムライト、スピネル、ムライトなどの単独もしくは組み合わせを使うことができる。なお、これらの耐火骨材は、焼結原料または電融原料のいずれも使用することができる。
【００３１】
また、本発明のスライドプレート耐火物の耐火材料を構成するカーボン質原料としては、カーボンブラック、ピッチ、コークス、天然黒鉛、人造黒鉛などの単独もしくは組み合わせを使用することができる。
【００３２】
上記耐火骨材とカーボン質原料の割合は、耐火骨材９０〜９９質量％、カーボン質原料１〜１０質量％、好ましくは耐火骨材９２〜９８質量％、カーボン質原料２〜８質量％の範囲内である。ここで、カーボン質原料の割合が１質量％未満であると、スライドプレート耐火物の耐スポーリング性が低下するために好ましくない。また、カーボン質原料の割合が１０質量％を超えると、スライドプレート耐火物の脱炭による組織脆化が発生するために好ましくない。
【００３３】
また、本発明のスライドプレート耐火物には、カーボン質原料の酸化防止効果やスライドプレート耐火物の機械的強度などをより向上させるなどの目的で、炭化珪素や炭化硼素などの炭化物、窒化珪素や窒化硼素などの窒化物を配合することもできる。なお、これらの成分の含有量は、耐火骨材およびカーボン質原料からなる耐火材料１００質量％に対して外掛けで８質量％以下、好ましくは外掛けで５質量％以下である。これらの成分の含有量が外掛けで１０質量％を超えると、アルミニウム−クロム−シリコン系金属添加物の効果が低下するために好ましくない。
【００３４】
また、本発明のスライドプレート耐火物には、結合材としてタールやフェノール樹脂などを使用することもできる。これら結合材の添加量は、特に限定されるものではなく、慣用の添加量、例えば１〜１０質量％を使用することができる。
【００３５】
本発明のスライドプレート耐火物は、前記の各原料を所定の配合割合で調整し、混練、成形、乾燥することにより製造することができる。なお、乾燥後、高温焼成（８００〜１５００℃)や、低温焼成（５００〜８００℃）を行うことができ、また、乾燥品をそのまま、すなわち、不焼成品とすることもできる。焼成を行う場合、焼成雰囲気は、ブリーズ埋めなどの還元雰囲気、アルゴンガスなどの不活性雰囲気、窒素ガス雰囲気や混合ガス（例えば、Ｎ２、ＣＯ、ＣＯ２およびＨ２など）の非酸化雰囲気などにすることができる。
【実施例】
【００３６】
実施例１
以下の表に記載する種々の組成のスライドプレート耐火物の試料を作製し、耐水和性評価テストおよび耐食性評価テストを行った。なお、試料は、非酸化雰囲気、１０００℃で５時間焼成したものである。
【００３７】
表中、
「耐水和性評価テスト」は、オートクレーブ装置を用い、０．５１ＭＰａの加圧条件において１５４℃で試料を３時間保持し、テスト前後の試料の質量増加率を測定したものである。質量増加率が小さいほど、試料の水和程度が小さく、耐水和性が高いことを示す；
「耐食性評価テスト」は、高周波炉にてアルゴン雰囲気中で、カルシウム処理鋼を溶解し、１５６０℃で、試料を３時間浸漬した。テスト後の試料の浸漬部の幅を測定し、テスト前後の試料の幅の変化を溶損量とした。溶損量が小さいほど、耐食性が高いことを示す。
「総合判断」は、耐水和性評価テストと耐食性評価テストから総合的に判断した。耐水和性評価テストと耐食性評価テストいずれもが優れている場合を◎、そのいずれかが若干劣る傾向にあるものを○、これら両評価テスト結果の一部に劣るものの、許容範囲内にあるものを△、これら両評価テストのいずれか、あるいは双方に劣る場合を×とした。
テストの結果を以下の表に併記する。
【００３８】
【表１】
2018144088.tif 000002
【００３９】
表中の「金属添加物の形態」の欄において、１）はアルミナ−クロム−シリコン合金を示す。
【００４０】
【表２】
2018144088.tif 000003
【００４１】
表１および２から、金属アルミニウムを含有する比較品１、２およびアルミニウム−シリコン合金を含有する比較品３、４に比べて、アルミニウム−クロム−シリコン合金を含有する本発明品１〜７は、耐水和性、耐食性とも優れていることがわかる。なお、金属アルミニウムを含有する比較品１、２は、耐水和性評価テスト中において水和程度が大きいため、崩壊してしまった。
【００４２】
【表３】
2018144088.tif 000004
【００４３】
表中の「金属添加物の形態」の欄において、１）はアルミナ−クロム−シリコン合金；２）は金属アルミニウム＋金属クロム＋金属シリコン；３）はアルミニウム−クロム合金（質量比＝５０：５０）＋金属シリコン；４）はクロム−シリコン合金（質量比＝５０：５０）＋金属アルミニウム；５）はシリコン−アルミニウム合金（質量比＝５０：５０）＋金属クロム；６）はアルミニウム−クロム−シリコン合金（質量比＝４５：１０：４５）＋金属クロムをそれぞれ示す。
【００４４】
【表４】
2018144088.tif 000005
【００４５】
表３は、種々の形態のアルミニウム−クロム−シリコン系金属添加物を含有する本発明品８〜１３についての結果を示すものであり、アルミニウム−クロム−シリコン系金属添加物の形態が変化しても、表４に示すアルミニウム−シリコン合金を含有する比較品５より本発明品８〜１３が優れていることがわかる。
【００４６】
【表５】
2018144088.tif 000006
【００４７】
表中の「金属添加物の形態」の欄において、２）は金属アルミニウム＋金属クロム＋金属シリコンを示す。
【００４８】
【表６】
2018144088.tif 000007
【００４９】
表５は、種々のクロムとアルミニウムの質量比（ａ／ｂ）を有するアルミニウム−クロム−シリコン系金属添加物を含有する本発明品１４〜１７についての結果を示すものであり、ａ／ｂが変化しても、表６に示すアルミニウム−シリコン合金を含有する比較品６より本発明品１４〜１８の方が優れていることがわかる。
【００５０】
【表７】
2018144088.tif 000008
【００５１】
表中の「金属添加物の形態」の欄において、５）−１はシリコン−アルミニウム合金（質量比＝１６．５：８３．５）＋金属クロム；５）−２はシリコン−アルミニウム合金（質量比＝２８．５：７１．５）＋金属クロム；５）−３はシリコン−アルミニウム合金（質量比＝７５：２５）＋金属クロム；５）−４はシリコン−アルミニウム合金（質量比＝８０：２０）＋金属クロム；５）−５はシリコン−アルミニウム合金（質量比＝８５．８：１４．２）＋金属クロムをそれぞれ示す。
【００５２】
【表８】
2018144088.tif 000009
【００５３】
表４は、種々のｃ／（ａ＋ｂ）を有するアルミニウム−クロム−シリコン系金属添加物を含有する本発明品１９〜２３についての結果を示すものであり、ｃ／（ａ＋ｂ）が変化しても、表８に示すアルミニウム−シリコン合金を含有する比較品７より本発明品１９〜２３の方が優れていることがわかる。
【００５４】
【表９】
2018144088.tif 000010
【００５５】
表中の「金属添加物の形態」の欄において、３）はアルミニウム−クロム合金（質量比＝５０：５０）＋金属シリコンを示す。
【００５６】
【表１０】
2018144088.tif 000011
【００５７】
表９は、種々の粒度を有するアルミニウム−クロム−シリコン系金属添加物を含有する本発明品２４〜２８についての結果を示すものであり、アルミニウム−クロム−シリコン系金属添加物の粒度が変化しても、表１０に示すアルミニウム−シリコン合金を含有する比較品８より本発明品２４〜２８の方が優れていることがわかる。
【００５８】
【表１１】
2018144088.tif 000012
【００５９】
表中の「金属添加物の形態」の欄において、４）はクロム−シリコン合金（質量比＝５０：５０）＋金属アルミニウムを示す。
【００６０】
【表１２】
2018144088.tif 000013
【００６１】
表１１は、種々の耐火骨材を用いた本発明品２９〜３３についての結果を示すものであり、耐火骨材の種類および含有量が変化しても、表１２に示すアルミニウム−シリコン合金を含有する比較品９および１０より本発明品２９〜３３の方が優れていることがわかる。
【００６２】
実施例２
表１の本発明品４を取鍋用スライドプレートとして実機の鋳造に使用した。比較品４よりなる取鍋用スライドプレートの使用寿命が５ｃｈであったのに対し、本発明品４よりなる取鍋用スライドプレートの使用寿命は１２ｃｈに達した。
【産業上の利用可能性】
【００６３】
本発明のスライドプレート耐火物は、十分な機械的強度および耐スポーリング性を確保すると同時に、優れた耐水和性および耐食性を有するものであり、鉄鋼産業界における利用可能性が極めて高い。